실시 예 2 , 실시 예 4 , 참고 예 1 , 참고 예 2 를 비교 한다 . 유효 가열 체적 이 1 . 5 L 의 전기로 를 사용 한 참고 예 1 , 참고 예 2 에서 는 , 모두 굴곡 횟수 가 10000 회 이상 의 유연 한 그라 파이트 필름 이 얻 어 지 고 있 다 . 한편 , 유효 가열 체적 이 70 L 의 전기로 를 사용 한 실시 예 2 , 실시 예 4 에서 는 , 특히 실시 예 2 의 유연 성 이 매우 나빠졌 다 . 이 와 같이 , 45 ㎛ 이하 의 고분자 필름 을 사용 하 여 , 유효 가열 체적 이 2 L 이상 의 가열로 를 사용 했 을 경우 에 는 , 유연 성 을 갖 는 그라 파이트 필름 이 얻 어 지 지 않 는다는 과제 가 있 어 , 이 과제 에 대하 여 , 본 발명 과 같이 모노머 배합 비율 을 변경 함 으로써 유연 한 그라 파이트 필름 이 얻 어 진다 .